(57)【要約】  本発明は、非水性タイプの電気化学的デバイス用のセパレーターであって、２つの異なるサイズのポリマー粒子を有するポリマーバインダー組成物でコーティングされ、前記ポリマー粒子の一方の画分が１．５ミクロン未満の重量平均粒度を有し、前記ポリマー粒子のもう一方の画分が１．５ミクロン超の重量平均粒度を有する、前記セパレーターに関する。この２モードポリマー粒子は、不均一なコーティング表面をもたらし、これがセパレーターと隣接する電極との間で空隙を作り出し、充電及び放電のサイクルの間のバッテリー部品の膨張を可能にする一方で、バッテリー自体のサイズの増加はほとんど又は全くない。前記２モードポリマーコーティングは、バッテリー及び電気二重層コンデンサ等の非水性タイプの電気化学的デバイスにおいて用いることができる。
2021501453.tif 000002
【特許請求の範囲】
【請求項１】
不均一な表面を有する乾燥コーティング組成物によって直接コーティングされた、電気化学的デバイス用多孔質セパレーターであって、
前記乾燥コーティング組成物が、
ａ）少なくとも２つの異なる重量平均粒度を有する離散ポリマー粒子、及び
ｂ）随意としての電気化学的に安定な無機粒子
を含み、
前記離散ポリマー粒子の小さい方のポリマー粒子画分が１．５ミクロン未満の平均粒度を有し、もう一方の大きい方のポリマー粒子画分が１．５ミクロン超の重量平均粒度を有し、
前記もう一方の大きい方のポリマー粒子及び小さい方のポリマー粒子がそれぞれ独立してフルオロポリマー、ポリアミド、ポリエーテルエーテルケトン、ポリエーテルケトンケトン、ポリエステル及びポリ（メタ）アクリレートより成る群から選択される、前記多孔質セパレーター。
【請求項２】
前記小さい方のポリマー粒子画分が１．０ミクロン未満の平均粒度を有し、前記もう一方の大きい方のポリマー粒子画分が２．０ミクロン超の重量平均粒度を有する、請求項１に記載の多孔質セパレーター。
【請求項３】
１．５ミクロン未満粒子対１．５ミクロン超粒子の比が少なくとも１：１、好ましくは少なくとも２：１、より一層好ましくは少なくとも３：１である、請求項１又は２に記載の多孔質セパレーター。
【請求項４】
前記大きい方のポリマー粒子と小さい方のポリマー粒子とが同じ化学物質又は異なる化学物質である、請求項１〜３のいずれかに記載の多孔質セパレーター。
【請求項５】
前記小さい方のポリマー粒子がポリフッ化ビニリデンのホモポリマー又はコポリマーを含む、請求項１〜４のいずれかに記載の多孔質セパレーター。
【請求項６】
前記大きいポリマー粒子及び前記小さいポリマー粒子の両方がフッ化ビニリデンモノマー単位を少なくとも７０重量％含むポリフッ化ビニリデンホモポリマー又はコポリマーである、請求項１〜５のいずれかに記載の多孔質セパレーター。
【請求項７】
前記小さい粒子が２０ｎｍ〜５００ｎｍ、好ましくは３０ｎｍ〜３００ｎｍの重量平均粒度を有する、請求項１〜６のいずれかに記載の多孔質セパレーター。
【請求項８】
前記大きい粒子が前記小さい方の粒子より低いＴｇを有する、請求項１〜７のいずれかに記載の多孔質セパレーター。
【請求項９】
前記小さい粒子が官能化ポリフッ化ビニリデンを含む、請求項１〜８のいずれかに記載の多孔質セパレーター。
【請求項１０】
前記乾燥コーティング組成物が、大きい粒子を含む表面を０．５〜５０面積％、好ましくは１〜２０面積％、より一層好ましくは１〜１０面積％有する、請求項１〜９のいずれかに記載の多孔質セパレーター。
【請求項１１】
電気化学的に安定な無機粒子がポリマー固体及び無機粒子の合計を基準として５０〜９９重量％存在し、前記無機粒子がＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰＢＭｇ3Ｎｂ2/3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物より成る群から選択される、請求項１〜１０のいずれかに記載の多孔質セパレーター。
【請求項１２】
前記乾燥セパレーターコーティングが０．５〜１５ミクロン、好ましくは１〜８ミクロン、より一層好ましくは２〜４ミクロンの厚さを有する、請求項１〜１１のいずれかに記載の多孔質セパレーター。
【請求項１３】
請求項１〜１２のいずれかに記載の多孔質セパレーターを含むバッテリー、コンデンサ、電気二重層コンデンサ、膜電極組立体（ＭＥＡ）又は燃料電池。
【発明の詳細な説明】
【技術分野】
【０００１】
本発明は、非水性タイプの電気化学的デバイス用のセパレーターであって、２つの異なるサイズのポリマー粒子を有するポリマーバインダー組成物でコーティングされ、前記ポリマー粒子の一方の画分が１．５ミクロン未満の重量平均粒度（粒子サイズ）を有し、前記ポリマー粒子のもう一方の画分が１．５ミクロン超の重量平均粒度を有する、前記セパレーターに関する。この２モード（二峰性）ポリマー粒子は、不均一なコーティング表面をもたらし、これがセパレーターと隣接する電極との間で空隙を作り出し、充電及び放電のサイクルの間のバッテリー部品の伸張を可能にする一方で、バッテリー自体のサイズの増加はほとんど又は全くなく、改善された性能をもたらす。前記２モードポリマーコーティングは、バッテリー及び電気二重層コンデンサ等の非水性タイプの電気化学的デバイスにおいて用いることができる。
【背景技術】
【０００２】
リチウム金属バッテリー、リチウムイオンバッテリー、リチウムポリマーバッテリー及びリチウムイオンポリマーバッテリーを含むリチウムバッテリーは、水性電解質（例えばＮｉ−ＭＨバッテリー）を用いた慣用のバッテリーと比較して電圧及びエネルギー密度を高めたいという要望のために、利用が増してきている。
【０００３】
リチウムイオンバッテリーは、アノード及びカソードの積み重ねから成り、アノード及びカソードの各セットは短絡を防ぐためにセパレーターによって隔てられている。製造の際には、アノード、カソード及びセパレーターを位置合わせする必要があり、使用時にもそれらが位置合わせされたままでなければならない。
【０００４】
パウチセル式リチウムイオンバッテリーは、１９９５年に、金属製筒状バッテリーに対する柔軟で軽量の代替品として、導入された。これらの高効率バッテリーは、民生用電子用途、軍事用途及び自動車用途に用いられ、包装重量が軽く且つ熱放散率が高いため、好まれている。薄くて柔軟性があるため、パウチセル式リチウムイオンバッテリーは、高級家庭電化製品における好ましい選択肢となっている。
【０００５】
セパレーターはバッテリー中のアノードとカソードとの間の障壁を形成する。多孔質有機セパレーター上に無機粒子を結合させることによって、液状電解質が浸透する空間の体積が増加し、その結果としてイオン伝導性が向上することがわかった。
【０００６】
従来のリチウムイオンバッテリー及びリチウムイオンポリマーバッテリーでは一般的に、熱安定性を向上させ且つカソードとアノードとの間の短絡を防ぐために、ポリオレフィン系セパレーターが単独で又は酸化アルミニウム若しくはセラミック粒子でコーティングして用いられていた。これらのポリオレフィン系セパレーターは、１４０℃以下の融点を有し、内的及び／又は外的要因によってバッテリーの温度が上昇すると収縮溶融して、短絡する可能性がある。短絡は、電気エネルギーの放出によって引き起こされるバッテリーの爆発や火災のような事故につながる恐れがある。従って、高温において熱収縮を蒙ることのないセパレーターを提供することが必要である。
【０００７】
耐熱性及び耐薬品性を向上させるために、フルオロポリマーが、セパレーター自体として用いられたり、バインダーとしてセパレーター上にコーティングされたりしてきた。このようなコーティングされたセパレーターは、米国特許出願公開第２０１５−００３０９０６号明細書に記載されている。これらのフルオロポリマーバインダー及び接着剤は、非フルオロポリマー接着剤に見られる問題、即ち、カソードにおいて酸化して気体発生やバッテリーの膨張をもたらす傾向があるという問題を解決する。
【０００８】
バッテリーセパレーターは、ポリマー及び無機粒子によってコーティングされてきた。無機粒子は、バッテリー部品が多少膨張するのを見越して、セパレーターと隣接する電極との間で空隙をもたらす。米国特許第７６６２５１７号明細書、同第７７０４６４１号明細書及び米国特許出願公開第２０１０／０３３０２６８号明細書には、溶剤コーティング中の無機粒子用のバインダーとしてのポリフッ化ビニリデン（ＰＶＤＦ）でコーティングされたセパレーターが記載されている。米国特許第９５４８１６７号明細書、米国特許出願公開第２０１６／０１３３９８８号明細書及び米国特許出願公開第２０１５−００３０９０６号明細書には、水性ＰＶＤＦセパレーターコーティングが記載されている。
【０００９】
セパレーターコーティングは、溶剤ベースであっても水性ベースであってもよい。水性コーティングは、環境上の理由と、連続フィルムを形成する溶解したポリマーではなくて離散（ばらばらの）ポリマー粒子の状態を維持して乾燥した多孔質コーティングをもたらすことができるという理由との両方で、好ましい。セパレーターコーティングにおいて有効な水性スラリーは、次の特徴を有するものである：ａ）水性フルオロポリマーの安定性：十分な保存寿命を有する分散体、ｂ）配合して随意に粉末状材料と混合した後の、スラリーの安定性、ｃ）良好な水性注型を促進するためのスラリーの適切な粘度、及びｄ）セパレーターに対する十分な接着性（乾燥後に不可逆性のもの）、並びにｅ）乾燥時にポリオレフィンセパレーター上での発泡性多孔質コーティング。
【００１０】
米国特許第７７０９１５２号明細書には、２つの異なるポリマーを含有し、一方が親水性機能のための極性基を有するセパレーターコーティングが、記載されている。
【００１１】
米国特許出願公開第２０１２／０１８９８９７号明細書には、２つの異なるポリマー粒子をバッテリーセパレーターコーティング中に用いることが記載されており、粒子Ａは４００ｎｍ〜１０ミクロンの数平均粒度及び６５℃超のＴｇを有し、粒子Ｂは４０〜３００ｎｍの数平均粒度及び１５℃未満のＴｇを有する。
【００１２】
バッテリーについて、特にパウチ型バッテリーについての１つの問題は、充電中に電荷が増加することによって電極、特にアノードの体積が増大することである。膨張が起こった時のためのバッテリー内の空間がほとんど又は全く存在しない場合、電極の体積が増大すると全体としてのバッテリーの厚さが増す。これはしばしばバッテリーの変形をもたらす。
【００１３】
米国特許出願公開第２０１５／００５６４９１号明細書には、無機粒子、接着剤及び有機ポリマー粒子を含有するセパレーターコーティングであって可塑剤によって異なる程度に膨張したものが記載されている（特定粒度に関する記載はない）。ポリマー粒子は可塑剤によって異なるレベルまで予め膨張させておかなければならないので処理工程が追加され、可塑剤はバッテリーの使用中にポリマー粒子の外に移動することがある。
【先行技術文献】
【特許文献】
【００１４】
【特許文献１】米国特許出願公開第２０１５−００３０９０６号明細書
【特許文献２】米国特許第７６６２５１７号明細書
【特許文献３】米国特許第７７０４６４１号明細書
【特許文献４】米国特許出願公開第２０１０／０３３０２６８号明細書
【特許文献５】米国特許第９５４８１６７号明細書
【特許文献６】米国特許出願公開第２０１６／０１３３９８８号明細書
【特許文献７】米国特許第７７０９１５２号明細書
【特許文献８】米国特許出願公開第２０１２／０１８９８９７号明細書
【特許文献９】米国特許出願公開第２０１５／００５６４９１号明細書
【発明の概要】
【発明が解決しようとする課題】
【００１５】
驚くべきことに、少なくとも２つの異なるサイズ（粒度）のポリマーバインダー粒子を用いて不規則な表面コーティング（不規則な表面形態）を作ることによって、内的膨張のためにバッテリー内に内部空間を作り出すことができることが、ここに見出された。不規則な表面は、内的膨張のための空間を提供し、バッテリーの厚さの変化を最小限に抑え、良好なバッテリー性能を促進する。
【課題を解決するための手段】
【００１６】
本発明は、不均一な形態を有する乾燥コーティング組成物によって直接コーティングされた、電気化学的デバイス用多孔質セパレーターであって、
前記乾燥コーティング組成物が、
ａ）少なくとも２つの異なる重量平均粒度を有する離散ポリマー粒子、及び
ｂ）随意としての電気化学的に安定な無機粒子
を含み、
前記離散ポリマー粒子の小さい方のポリマー粒子画分が１．５ミクロン未満の平均粒度を有し、もう一方の大きい方のポリマー粒子画分が１．５ミクロン超の重量平均粒度を有し、前記大きい方のポリマー粒子及び小さい方のポリマー粒子がそれぞれ独立してフルオロポリマー、ポリアミド、ポリエーテルエーテルケトン、ポリ（メタ）アクリレート、ポリエーテルケトンケトン及びポリエステルより成る群から選択される、前記多孔質セパレーターに関する。
【００１７】
本発明はまた、かかるコーティングされたセパレーターを用いたバッテリー、コンデンサ又は膜電極組立体にも関する。
【００１８】
本明細書では、発明が明瞭且つ簡潔に書かれるように実施形態を記載しているが、本発明から逸脱することなく実施形態を様々に組み合わせたり分けたりすることが意図され、理解されるだろう。例えば、本明細書に記載されたすべての好ましい特徴は本明細書に記載されたすべての局面に適用可能であることが理解されるだろう。
【００１９】
本発明の局面には、以下が含まれる。
【００２０】
１．  不均一な表面を有する乾燥コーティング組成物によって直接コーティングされた、電気化学的デバイス用多孔質セパレーターであって、
前記乾燥コーティング組成物が、
ａ）少なくとも２つの異なる重量平均粒度を有する離散ポリマー粒子、及び
ｂ）随意としての電気化学的に安定な無機粒子
を含み、
前記離散ポリマー粒子の小さい方のポリマー粒子画分が１．５ミクロン未満の平均粒度を有し、もう一方の大きい方のポリマー粒子画分が１．５ミクロン超の重量平均粒度を有し、
前記大きい方のポリマー粒子及び小さい方のポリマー粒子がそれぞれ独立してフルオロポリマー、ポリアミド、ポリエーテルエーテルケトン、ポリエーテルケトンケトン、ポリエステル及びポリ（メタ）アクリレートより成る群から選択される、前記多孔質セパレーター。
【００２１】
２．  前記小さい方のポリマー粒子画分が１．０ミクロン未満の平均粒度を有し、前記もう一方の大きい方のポリマー粒子画分が２．０ミクロン超の重量平均粒度を有する、局面１の多孔質セパレーター。
【００２２】
３．  １．５ミクロン未満粒子対１．５ミクロン超粒子の比が少なくとも１：１、好ましくは少なくとも２：１、より一層好ましくは少なくとも３：１である、局面１又は２の多孔質セパレーター。
【００２３】
４．  前記大きい方のポリマー粒子と小さい方のポリマー粒子とが同じ化学物質又は異なる化学物質である、局面１〜３のいずれかの多孔質セパレーター。
【００２４】
５．  前記小さい方のポリマー粒子がポリフッ化ビニリデンのホモポリマー又はコポリマーを含む、局面１〜４のいずれかの多孔質セパレーター。
【００２５】
６．  前記大きいポリマー粒子及び前記小さいポリマー粒子の両方がフッ化ビニリデンモノマー単位を少なくとも７０重量％含むポリフッ化ビニリデンホモポリマー又はコポリマーである、局面１〜５のいずれかの多孔質セパレーター。
【００２６】
７．  前記小さい粒子が２０ｎｍ〜５００ｎｍ、好ましくは３０ｎｍ〜３００ｎｍの重量平均粒度を有する、局面１〜６のいずれかの多孔質セパレーター。
【００２７】
８．  前記大きい粒子が前記小さい方の粒子より低い平均Ｔｇを有する、局面１〜７のいずれかの多孔質セパレーター。
【００２８】
９．  前記小さい粒子が官能化ポリフッ化ビニリデンを含む、局面１〜８のいずれかの多孔質セパレーター。
【００２９】
１０．  前記乾燥コーティング組成物が、大きい粒子を含む表面を０．５〜５０面積％、好ましくは１〜２０面積％、より一層好ましくは１〜１０面積％有する、局面１〜９の多孔質セパレーター。
【００３０】
１１．  電気化学的に安定な無機粒子がポリマー固体及び無機粒子の合計を基準として５０〜９９重量％存在し、前記無機粒子がＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰＢＭｇ3Ｎｂ2/3）3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物より成る群から選択される、局面１〜１０のいずれかの多孔質セパレーター。
【００３１】
１２．  前記乾燥セパレーターコーティングが０．５〜１５ミクロン、好ましくは１〜８ミクロン、より一層好ましくは２〜４ミクロンの厚さを有する、局面１〜１１のいずれかの多孔質セパレーター。
【００３２】
１３．  請求項１に記載の多孔質セパレーターを含むバッテリー、コンデンサ、電気二重層コンデンサ、膜電極組立体（ＭＥＡ）又は燃料電池。
【図面の簡単な説明】
【００３３】
【図１】図１は、無機粒子、大きいポリマー粒子及び小さいポリマー粒子を含有するセパレーターコーティングを有するバッテリー形態の概略図である。
【図２】図２は、Nicomp 380レーザー光散乱及びＳＥＭによって測定した重量平均粒度の図である。
【図３】図３は、例２の粒度分布のグラフである。
【発明を実施するための形態】
【００３４】
技術的問題点：
【００３５】
本発明は、先行技術の問題点を解決するためのものであり、従って、本発明の目的は、バッテリーセパレーターとバッテリー電極との間に空隙を提供して、バッテリーの外寸をほとんど又は全く変化させることなく、充電／放電サイクルの間にバッテリー部品が膨張することを可能にすることである。
【００３６】
技術的解決策：
【００３７】
上記目的を達成するために、本発明は、少なくとも２つの異なる平均サイズのポリマー粒子を有するセパレーターコーティングを提供して、セパレーター上に不規則な表面を作り出すものである。
【００３８】
「コポリマー」とは、２つ以上の異なるモノマー単位を有するポリマーを意味するために用いられる。「ポリマー」とは、ホモポリマー及びコポリマーの両方を意味するために用いられる。ポリマーは、直鎖、分岐鎖、星型、櫛型、ブロック又は他の任意の構造であってもよい。ポリマーは、均質であっても不均質であってもよく、コモノマー単位の分布に勾配（変化）を有していてもよい。ここに挙げるすべての文献は、参考用に本明細書に取り入れられる。本明細書で用いた時に、別段の記載がない限り、％は重量％を意味する。別段の記載がない限り、分子量は、ポリメチルメタクリレート標準物質を用いてＧＰＣによって測定される重量平均分子量である。ポリマーが多少の架橋を含有する場合及び不溶性ポリマー画分のせいでＧＰＣが適用できない場合には、抽出後の可溶性画分／ゲル画分又は可溶性画分分子量を用いる。
【００３９】
セパレーターコーティング組成物：
【００４０】
バッテリーセパレーターコーティング組成物は、平均粒度が異なる少なくとも２種の異なるポリマー粒子、随意としての電気化学的に安定な無機粒子及び随意としての他の添加剤を、溶媒中、好ましくは水中に含む。
【００４１】
ポリマーバインダー粒子
【００４２】
用いるポリマーバインダーは、バッテリー内の厳しい環境に耐えることができ且つ容易に加工してコーティングにすることができるものである限り、特に制限されるものではない。好ましいポリマーには、限定されるものではないが、ポリアミド、フルオロポリマー、ポリエーテルケトンケトン、ポリエーテルエーテルケトン及びポリエステルが含まれる。また、特に大きい方のサイズのポリマー粒子については、ポリ（メタ）アクリレートもバインダー粒子として用いることができる。好ましいポリ（メタ）アクリレートは、６０℃未満のＴｇ、好ましくは５０℃未満のＴｇ、より一層好ましくは２５℃未満のＴｇを有する。好ましいバインダーポリマーはすべて、６０℃未満のＴｇ、好ましくは３５℃未満のＴｇを有する。バインダー粒子はまた、アクリル変性フルオロポリマー混成物であることもできる。１つの実施形態において、前記粒子は、多孔質であることができ、これは良好なイオン移動を提供する。
【００４３】
好ましい実施形態において、小さい粒度のバインダーは、ポリフッ化ビニリデンホモポリマー又はコポリマーである。本明細書で用いた時、用語「フッ化ビニリデンポリマー」（ＰＶＤＦ）には、共に通常高分子量のホモポリマー、コポリマー及びターポリマーがその意味内で含まれる。ＰＶＤＦのコポリマーは、より柔らかく、より低いＴｍ及び融点を有し且つ低結晶性構造を有するため、特に好ましい。かかるコポリマーには、少なくとも５０モル％、好ましくは少なくとも７５モル％、より一層好ましくは少なくとも８０モル％、さらにより一層好ましくは少なくとも８５モル％の割合でフッ化ビニリデンを、テトラフルオロエチレン、トリフルオロエチレン、クロロトリフルオロエチレン、ヘキサフルオロプロペン、フッ化ビニル、ペンタフルオロプロペン、テトラフルオロプロペン、ペルフルオロメチルビニルエーテル、ペルフルオロプロピルビニルエーテル及びその他のフッ化ビニリデンと容易に共重合する任意のモノマーより成る群から選択される少なくとも１種のコモノマーと共重合させたものが含まれる。少なくとも約７０モル％〜９０モル％までのフッ化ビニリデンと、対応して１０〜３０モル％のヘキサフルオロプロペンとから成るコポリマーが特に好ましい。また、フッ化ビニリデンとヘキサフルオロピロペンとテトラフルオロエチレンとのターポリマーも、ここに具現化されるフッ化ビニリデンコポリマーの類の代表例である。
【００４４】
１つの実施形態においては、２０重量％まで、好ましくは１５重量％までのヘキサフルオロプロペン（ＨＦＰ）単位と、８０重量％以上、好ましくは８５重量％以上のＶＤＦ単位とを、フッ化ビニリデンポリマー中に存在させる。ＰＶＤＦ−ＨＦＰコポリマーにバッテリー中等の最終用途環境中における優れた寸法安定性を提供するためには、ＨＦＰ単位をできるだけ均質に分布させるのが望ましい。
【００４５】
セパレーターコーティング組成物中に用いるためのＰＶＤＦのコポリマーは、高分子量を有するのが好ましい。本明細書において用いた時、高分子量とは、ＰＶＤＦが、ＡＳＴＭ法Ｄ−３８３５に従って４５０°Ｆ、１００秒-1で測定して、１．０キロポアズ超、好ましくは５キロポアズ超、より一層好ましくは１０キロポアズ超、さらには２０キロポアズ超の溶融粘度を有することを意味する。
【００４６】
ＰＶＤＦはまた、接着性を向上させるために官能化されていてもよい。官能化は、官能性コモノマーを用いることによって、又は米国特許出願第６２／４８３５３６号の明細書に記載されたようなポリアクリル酸他の官能性連鎖移動剤を用いることによって、行うことができる。
【００４７】
本発明において用いられるＰＶＤＦのコポリマーは、水性フリーラジカル乳化重合によって調製するのが好ましいが、懸濁重合法、溶液重合法及び超臨界ＣＯ2重合法を用いることもできる。一般的な乳化重合法では、反応器に脱イオン水、重合の間反応成分の混合物を乳化させておくことができる水溶性界面活性剤及び随意としてのパラフィンワックス防汚剤を装填する。この混合物を撹拌し、酸素を除去する。次いでこの反応器に所定量の連鎖移動剤（ＣＴＡ）を導入し、反応器の温度を所望のレベルまで上昇させ、この反応器にフッ化ビニリデン及び１種以上のコモノマーを供給する。初期装填分のモノマーを導入し、反応器内の圧力を所望レベルに到達させたら、重合反応を開始させるために開始剤エマルション又は溶液を導入する。反応の温度は、用いた開始剤の特徴に応じて変えることができ、当業者であればそのやり方を知っているだろう。一般的には、この温度は約３０℃〜１５０℃、好ましくは約６０℃〜１１０℃であろう。反応器中のポリマーの量が所望量に達したら、モノマーの供給を停止するが、しかし残留モノマーを消費させるためには開始剤の供給を随意に継続する。残留ガス（未反応モノマーを含有）を排気し、ラテックスを反応器から回収する。
【００４８】
重合において用いられる界面活性剤は、ＰＶＤＦ乳化重合において有用であることが当技術分野において知られている任意の界面活性剤であることができ、ペルフッ素化界面活性剤、部分フッ素化界面活性剤及び非フッ素化界面活性剤が含まれる。好ましくは、規制上の理由で、本発明のＰＶＤＦエマルションは、フッ素化界面活性剤なしで作られる。ＰＶＤＦ重合において有用な非フッ素化界面活性剤は、イオン性であっても非イオン性であってもよく、限定されるものではないが、３−アリルオキシ−２−ヒドロキシ−１−プロパンスルホン酸塩、ポリビニルホスホン酸、ポリアクリル酸、ポリビニルスルホン酸及びそれらの塩、ポリエチレングリコール及び／又はポリプロピレングリコール並びにそれらのブロックコポリマー、アルキルホスホネート並びにシロキサン系界面活性剤が含まれる。
【００４９】
ＰＶＤＦ重合により、一般的に１０〜６０重量％、好ましくは１０〜５０重量％の固形分レベルを有し、且つ１ミクロン未満、好ましくは５００ｎｍ未満、好ましくは４００ｎｍ未満、より一層好ましくは３００ｎｍ未満の重量平均粒度を有するラテックスが得られる。この重量平均粒度は、一般的に少なくとも２０ｎｍ、好ましくは少なくとも５０ｎｍである。本発明の組成物は、水１００重量部当たり２〜１５０重量部、好ましくは１〜２５重量部のＰＶＤＦコポリマーバインダー粒子を含有する。また、結合特性を向上させて不可逆的な連結及び接着をもたらすために、追加の接着促進剤を加えてもよい。凍結融解安定性を向上させるために、ＰＶＤＦラテックスにエチレングリコール等の１種以上の他の水混和性溶媒を少量混合することができる。
【００５０】
２つの異なるサイズのポリマー粒子は、一般的に別々に合成され、次いで所望の比でブレンドされる。本発明において有用な２モードの粒度分布は、当技術分野において周知の手段によって連続式の反応で、例えば合成反応の途中で温度を変えたり、遅延供給において開始剤のタイプや量を変えたりすることによって、達成することが可能である。
【００５１】
大きい方のサイズのポリマー粒子画分もまたフルオロポリマーであることができ、１つの実施形態においてはポリフッ化ビニリデンポリマーでもある。１つの実施形態においては、接着性を向上させるために、大きい方の粒子のＴｇは小さい方の粒子のＴｇより小さいものとする。
【００５２】
少なくとも２つの異なるサイズのポリマー粒子は、化学的に同一であっても異なっていてもよく、良好な接着のために相溶性であるのが好ましい。１つの実施形態において、前記ポリマーはそれぞれポリフッ化ビニリデンホモポリマー又はコポリマーである。小さい方の粒度の画分は、１．５ミクロン未満、好ましくは１．０ミクロン未満、より一層好ましくは５００ｎｍ未満、より一層好ましくは３００ｎｍ未満の重量平均粒度を有する。小さい粒度の画分は、主としてバインダーとしての働きをし、無機粒子をセパレーターに接着させる。小さい粒子は一般的に離散粒子であるが、２０重量％未満、好ましくは１０重量％未満、より一層好ましくは５重量％未満の少量の凝集物が存在していてもよい。
【００５３】
大きい粒度の画分は、１．５μｍ超、好ましくは２〜２０μｍ、特に好ましくは３〜１０μｍの平均粒度を有する。この粒度は、個別のポリマー粒子についてのものであることもでき、小さい粒子の凝集物の平均粒度であってもよい。大きい方のサイズの粒子は、主として粗いコーティング表面を提供するために用いられ、接着性や熱安定性のためにはあまり用いられない。１つの実施形態において、大きいポリマー粒子は、より良好な接着性のために、小さい粒子の画分のポリマーより低いＴｇ及び／又はより低い結晶度を有する。
【００５４】
それぞれのポリマー画分内の粒度分布は狭いのが好ましく、少なくとも６０％、好ましくは少なくとも８０％の粒子が平均粒度から±２０％未満である。もしも粒度分布が広いと、粒子パッキング、及び粒子間の空隙の量が小さくなり、コーティングの気孔率が低下する。従って、多モードの粒度分布も可能ではあるが、粒度分布が２モードであり、粒度分布が狭いのが好ましい。
【００５５】
乾燥ポリマーコーティングにおいては、コーティング表面の０．５〜５０％が表面上に付着した大きい粒子であり、より一層好ましくは１〜２０面積％、特に好ましくは表面積の１〜１０％が大きい粒子である。
【００５６】
一般的に、ポリマー粒子の総重量を基準とした小さいポリマー粒子画分の重量％は、大きい粒子の重量画分のものより大きく、より一層好ましくは、小さい粒子対大きい粒子の重量比は２：１であり、より一層好ましくは３：１である。
【００５７】
無機粒子
【００５８】
前記セパレーターコーティングは、随意に、電気化学的に安定な無機粒子を含有する。セパレーターコーティングは、無機粒子をほとんど又は全く用いずに主としてポリマーバインダーと共に用いることもできるが、好ましい実施形態においては、前記コーティングは電気化学的に安定な粒子を含有する。好ましくは、無機粒子がセパレーターコーティング組成物の最大体積％を構成することができる。無機粒子はセパレーターに機械的な安定を提供する。前記粒子は球形であることができるが、大抵は不規則形状である。
【００５９】
コーティング組成物中の無機粒子は、それらの間で隙間体積が形成されることを可能にし、それによって、微細孔を形成し且つスペーサーとして物理的形状を維持するのを助ける。追加的に、無機粒子はそれらの物理的特性が２００℃以上の高温においてさえ変化しないという特徴を有するので、無機粒子を用いてコーティングされたセパレーターは、優れた耐熱性を有する。無機粒子は、粒子又はファイバーの形にあってよい。また、それらの混合物も期待される。
【００６０】
前記無機材料は、電気化学的に安定でなければならない（駆動電圧範囲において酸化及び／又は還元を受けない）。さらに、前記無機材料は、高いイオン伝導性を有するのが好ましい。製造されるバッテリーの重量を下げることができるので、高密度の材料より低密度の材料の方が好ましい。誘電率は５以上であるのが好ましい。本発明において有用な無機粒子材料には、限定されるものではないが、ＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰＢＭｇ3Ｎｂ2/3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物が含まれる。有用な有機ファイバーには、限定されるものではないが、アラミドフィラー及びファイバー、ポリエーテルエーテルケトン及びポリエーテルケトンケトンファイバー、ＰＴＦＥファイバー並びにナノファイバーが含まれる。
【００６１】
１つの実施形態においては、前記粒子又はファイバーを、化学的に（例えばエッチング若しくは官能化）、機械的に、又は放射線照射（例えばプラズマ処理）によって、表面処理してもよい。
【００６２】
前記無機粒子は、０．００１〜１０ミクロンの平均直径を有するのが好ましい。好ましくは、ファイバーは１ミクロンより小さい直径を有し、ファイバーの重なりは厚さが約４〜５ミクロンを越えないものとする。サイズが０．００１ミクロン未満である場合には、粒子は分散性が低くなる。サイズが１０ミクロン超である場合には、同じ固形分含有率においてコーティングの厚さが増し、機械的特性の劣化がもたらされる。さらに、細孔が大きすぎると、充電／放電サイクルの繰り返しの間に内部短絡が発生する可能性が高くなる。
【００６３】
前記無機粒子は、ポリマー固体及び無機粒子の合計を基準として５０〜９９重量％、好ましくは６０〜９５重量％の割合でコーティング組成物中に存在させる。無機材料の含有量が５０重量％未満だと、多量のＰＶＤＦバインダーポリマーが存在することとなるため、無機粒子の間に形成される隙間体積が減少し且つ細孔サイズ（孔径）及び気孔率が低下し、その結果としてバッテリーの品質の低下がもたらされる。この問題を回避するために、コーティングの合計固体含有率を低いレベルに調節することができる。無機粒子の含有量が９９重量％超だと、ポリマー含有量が低すぎて、粒子間の十分な接着をもたらすことができず、その結果として、最終的に形成されるコーティングされたセパレーターの機械的特性の低下がもたらされる。
【００６４】
その他の添加剤
【００６５】
本発明のコーティング組成物は、その他の添加剤を有効量でさらに含有することができ、この添加剤には、限定するものではないが、フィラー、平滑化剤、消泡剤、ｐＨ緩衝剤及び、所望のセパレーター要件を満たしつつ水性配合物中に一般的に用いられるその他の補助剤が含まれる。
【００６６】
本発明の水性スラリーコーティング組成物は、沈降防止剤、湿潤剤、増粘剤又はレオロジー調節剤及び一時的接着促進剤をさらに有することができる。
【００６７】
沈降防止剤及び／又は界面活性剤は、水１００部当たり０〜１０部、好ましくは０．１〜１０部、より一層好ましくは０．５〜５部存在させることができる。１つの実施形態において、沈降防止剤又は界面活性剤のレベルは、水１００部当たり２．７〜１０部とする。これらの沈降防止剤又は界面活性剤は、一般的に貯蔵安定性を向上させ、スラリー調製の間の追加の安定化を提供するために、重合後のＰＶＤＦ分散体に加えられる。重合プロセスの間にも、本発明において用いられる界面活性剤／沈降防止剤は、重合前にすべて前もって加えてもよく、重合中に連続的に供給してもよく、重合の前と後に部分的に供給してもよく、また、重合が開始してしばらく進行させた後に供給してもよい。
【００６８】
有用な沈降防止剤には、限定されるものではないが、アルキル硫酸、スルホン酸、リン酸又はホスホン酸の塩（例えばラウリル硫酸ナトリウム及びラウリル硫酸アンモニウム等）並びに部分的にフッ素化されたアルキル硫酸、カルボン酸、リン酸又はホスホン酸の塩（例えばDuPont社よりCAPSTONEのブランド名で販売されているもの等）等のイオン性物質、並びにTRITON Xシリーズ（Dow社）及びPLURONICシリーズ（BASF社）等の非イオン性界面活性剤が含まれる。１つの実施形態においては、アニオン性界面活性剤のみが用いられる。重合プロセスからの残留界面活性剤又は水性分散体を形成若しくは濃縮するに当たっての追加の後重合において、組成物中にフッ素化界面活性剤を存在させないのが好ましい。
【００６９】
湿潤剤は、水１００部当たり０〜５部、好ましくは０〜３部の割合で１種以上の湿潤剤をコーティング組成物スラリー中に存在させることができる。界面活性剤は湿潤剤としての働きをすることができるが、しかし湿潤剤には界面活性剤ではないものも含まれ得る。ある実施形態において、湿潤剤は有機溶剤であることができる。随意としての湿潤剤を存在させることによって、フッ化ビニリデンポリマーの水性分散体中への粉末状材料の均一な分散が可能になる。有用な湿潤剤には、限定されるものではないが、イオン性及び非イオン性界面活性剤、例えばTRITONシリーズ（Dow社）及びPLURONICシリーズ（BASF社）、BYK-346（BYK Additives社）、並びに前記水性分散体と相溶性の有機液体（限定されるものではないが、ＮＭＰ、ＤＭＳＯ及びアセトンを含む）が含まれる。
【００７０】
増粘剤及び／又はレオロジー調節剤は、水１００部当たりに１種以上の増粘剤又はレオロジー調節剤０〜１０部、好ましくは０〜５部の割合でコーティング組成物中に存在させることができる。上記分散体に水溶性の増粘剤又はレオロジー調節剤を加えることによって、注型プロセスのために好適なスラリー粘度を提供しつつ、粉末状材料の沈降を防止又は減速させる。有用な増粘剤には、限定されるものではないが、ACRYSOLシリーズ（Dow Chemical社）；部分的に中和したポリ（アクリル酸）又はポリ（メタクリル酸）、例えばCARBOPOL（Lubrizol社）；及びカルボキシル化アルキルセルロース、例えばカルボキシル化メチルセルロース（ＣＭＣ）が含まれる。配合物のｐＨを調節することにより、一部の増粘剤の有効性を向上させることができる。有機レオロジー調節剤に加えて、無機レオロジー調節剤を単独で又は組合せとして用いることもできる。有用な無機レオロジー調節剤には、限定されるものではないが、モンモリロナイト及びベントナイト等の天然クレー、ラポナイト等の人工クレー、並びにその他のもの、例えばシリカ及びタルクが含まれる。
【００７１】
一時的接着促進剤は、本発明の組成物から形成されるコーティングに必要な接着性をもたらすために、存在させるのが好ましい。本明細書において「一時的接着促進剤」とは、多孔質の基材上にコーティングした後に組成物の接着性を高める物質を意味する。一時的接着促進剤は、その後、（化学物質については）蒸発によって又は（加えたエネルギーについては）消散によって、形成させた基材から除去することができる。
【００７２】
一時的接着促進剤は、化学物質、圧力と組み合わされたエネルギー源、又はそれらの組合せであることができ、コーティング形成の際に水性組成物の成分の相互連結を引き起こすのに有効な量で用いることができる。化学的な一時的接着促進剤については、水１００部当たり０〜１５０部、好ましくは１〜１００部、より一層好ましくは２〜３０部の割合で１種以上の一時的接着促進剤を組成物中に含有させる。好ましくは、これは水中に可溶又は混和性の有機液体である。この有機液体は、ＰＶＤＦ粒子についての可塑剤としての働きをし、ＰＶＤＦ粒子を粘着性にして乾燥ステップの際に飛び飛びの接着点としての働きができるようにする。前記ＰＶＤＦポリマー粒子は、製造の間に軟化し、流動し、セパレーター及び随意に粉末状材料に接着して、不可逆的な高い接着性及び連結性を有するセパレーターコーティングをもたらす。１つの実施形態において、前記有機液体は、潜伏性溶剤であり、これは、室温においてはＰＶＤＦ樹脂を溶解させたり実質的に膨潤させたりすることはないがしかし高温においてはＰＶＤＦ樹脂を溶媒和させるであろう溶剤である。１つの実施形態において、有用な有機溶剤は、Ｎ−メチル−２−ピロリドンである。他の有用な一時的接着促進剤には、限定されるものではないが、ジメチルホルムアミド、Ｎ，Ｎ−ジメチルアセトアミド、ジメチルスルホキシド（ＤＭＳＯ）、ヘキサメチルホスファミド、ジオキサン、テトラヒドロフラン、テトラメチル尿素、リン酸トリエチル、リン酸トリメチル、コハク酸ジメチル、コハク酸ジエチル及びテトラエチル尿素が含まれる。
【００７３】
多孔質セパレーター
【００７４】
多孔質セパレーターは、少なくとも１つの面上を前記コーティング組成物でコーティングされる。本発明の水性コーティング組成物によってコーティングされるセパレーター基材を選択するに当たっては、細孔を有する多孔質基材である限り、特に制限はない。好ましくは、前記基材は２００℃超の融点を有する耐熱性多孔質基材である。かかる耐熱性多孔質基材は、外的及び／又は内的な熱衝撃の下でのコーティングされたセパレーターの熱安全性を向上させることができる。
【００７５】
前記多孔質基材は、膜の形又は繊維ウエブの形を採ることができる。多孔質基材が繊維状である場合、スパンボンド式又はメルトブロウン式のウエブ等の多孔質ウエブを形成する不織ウエブであることができる。
【００７６】
セパレーターとして本発明において有用な多孔質基材の例には、限定されるものではないが、ポリオレフィン、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキシド、ポリフェニレンスルフィド、ポリエチレンナフタレン又はそれらの混合物が含まれる。しかしながら、他の耐熱性エンジニアリングプラスチックも特に制限なく用いることができる。また、天然物質及び合成物質の不織布材料もセパレーターの基材として用いることができる。
【００７７】
多孔質基材は一般的に１ミクロン〜５０ミクロンの厚さを有し、典型的には不織布の注型膜である。多孔質基材は好ましくは５％〜９５％の範囲の気孔率を有する。細孔サイズ（直径）は、好ましくは０．００１ミクロン〜５０ミクロンの範囲、より一層好ましくは０．０１ミクロン〜１０ミクロンの範囲である。細孔サイズ及び気孔率がそれぞれ０．０１ミクロン未満及び５％未満の場合、多孔質基材は抵抗層としての働きをすることがある。細孔サイズ及び気孔率がそれぞれ５０ミクロン超及び９５％超の場合、機械的特性を維持するのが難しい。
【００７８】
本発明の別態様の実施形態において、少なくとも２つの異なる粒度分布（１．５ミクロン未満及び１．５ミクロン超）を有するコーティング組成物を電極上に存在させることによって、不均一な形態を形成させることができる。一般的には、バッテリー中のコーティングされた電極は、コーティングを圧縮するためにカレンダー仕上げされて、平滑な表面が作られる。しかしながら、追加の薄い２モードポリマー粒子コーティングを、無機粒子と共に又は無機粒子なしで、カレンダー仕上げされた電極コーティングの上に置いて不均一な電極表面を作り出し、それによって電極とセパレーターとの間で空隙を提供することができる。１つの実施形態においては、セパレーター及び電極の両方を本発明の２モードコーティング組成物でコーティングして電極の膨張のための空隙を作り出すことができる。
【００７９】
コーティング方法
【００８０】
前記水性コーティング組成物は、多孔質基材の少なくとも１つの表面上に、当技術分野において周知の手段、例えばブラシ、ローラー、インクジェット、ディップ、ナイフ、グラビア、ワイヤーロッド、スキージ、フォームアプリケーター、カーテンコーティング、真空コーティング又はスプレー等によって、塗布される。次いで、セパレーター上で室温又は高温においてコーティングを乾燥させる。最終的な乾燥コーティングの厚さは、０．５〜１５ミクロン、好ましくは１〜８ミクロン、より一層好ましくは２〜４ミクロンの厚さである。
【００８１】
本発明のセパレーターは、当技術分野において周知の手段によって、バッテリー、コンデンサ、電気二重層コンデンサ、膜電極組立体（ＭＥＡ）又は燃料電池等の電気化学的デバイスを形成させるために、用いることができる。コーティングされたセパレーターの両面に負極及び陽極を配置させることによって、非水性タイプのバッテリーを形成させることができる。
【実施例】
【００８２】
例１：小さいフルオロポリマー粒子
【００８３】
８０ガロンのステンレス鋼製反応器中に、脱イオン水３４５ポンド、約２９００ｇ／モルのＭｎを有するポリ（エチレングリコール）−ブロック−ポリ（プロピレングリコール）−ブロック−ポリ（エチレングリコール）非イオン性界面活性剤６６ｇ、及び連鎖移動剤としての１０％NOVERITE水溶液３．０ポンドを装填した。排気後、２３ｒｐｍで撹拌を開始し、反応器を加熱した。反応器温度が１００℃の所望設定点に達した後に、フッ化ビニリデン（ＶＤＦ）の装填を開始した。次いで反応器中にＶＤＦ約３５ポンドを装填することによって反応器の圧力を６５０ｐｓｉに上昇させた。反応器の圧力が安定化した後に、重合を開始させるために、１．０重量％過硫酸カリウム及び１．０重量％酢酸ナトリウムから成る開始剤溶液４．５ポンドを反応器に加えた。開始剤溶液のさらなる添加速度を、概ね毎時６０ポンドの最終ＶＤＦ重合速度が得られてこれが維持されるように、調節した。約１６５ポンドのＶＤＦが５．２ポンドの１０％NOVERITE K-752水溶液と共に反応物中に導入されるまで、ＶＤＦ重合を続けた。ＶＤＦの供給を停止し、残留モノマーを消費するために、開始剤の供給を維持しながらこのバッチを反応温度において低下していく圧力下でそのまま反応させた。２５分後に、撹拌を停止して反応器を冷まし、排気し、ラテックスを回収した。回収されたラテックス中の固形分含量は、重量分析技術によって測定して、約３０重量％だった。ＮＭＰ中５％における溶液粘度は、１０秒-1の剪断速度で測定して、４３０ｃｐだった。重量平均粒度は、Nicomp 380により、レーザー光散乱及びＳＥＭによって測定して、２００±２０ｎｍだった（図２）。樹脂の融点及び融解熱は、ＡＳＴＭ法Ｄ−３４１８に従って測定した。
【００８４】
例２：大きいフルオロポリマー粒子：
【００８５】
８０ガロンのステンレス鋼製反応器中に、脱イオン水３４５ポンド、PLURONIC 31R1（BASF社から入手した非フッ素化非イオン性界面活性剤）２５０ｇ及び酢酸エチル０．３５ポンドを装填した。排気後、２３ｒｐｍで撹拌を開始し、反応器を加熱した。反応器温度が１００℃の所望設定点に達した後に、ＶＤＦ及びＨＦＰモノマーを、全モノマーの１３．２重量％のＨＦＰ比で、反応器に導入した。次いで反応器中に全モノマー約３５ポンドを装填することによって反応器の圧力を６５０ｐｓｉに上昇させた。反応器の圧力が安定化した後に、重合を開始させるために、１．０重量％過硫酸カリウム及び１．０重量％酢酸ナトリウムから成る開始剤溶液３．５ポンドを反応器に加えた。開始の際に、ＨＦＰ対ＶＤＦの比を、供給物中の全モノマーに対するＨＦＰの割合が４．４％に達するように、調節した。また、開始剤溶液のさらなる添加速度を、概ね毎時９０ポンドの最終合計ＶＤＦ及びＨＦＰ重合速度が得られてこれが維持されるように、調節した。約１６０ポンドのモノマーが反応物中に導入されるまで、ＶＤＦ及びＨＦＰ共重合を続けた。ＨＦＰの供給を停止し、しかしＶＤＦの供給は全モノマー約１８０ポンドが反応器に供給されるまで続けた。ＶＤＦの供給を停止し、残留モノマーを消費するために、このバッチを反応温度において低下していく圧力下でそのまま反応させた。４０分後に、開始剤の供給及び撹拌を停止し、反応器を冷まし、排気し、ラテックスを回収した。回収されたラテックス中の固形分含量は、重量分析技術によって測定して、約３２重量％だった。溶融粘度は、ＡＳＴＭ法Ｄ−３８３５に従って４５０°Ｆ、１００秒-1において測定して、約３８ｋｐだった。樹脂の融点は、ＡＳＴＭ法Ｄ−３４１８に従って測定して、約１５２℃であることがわかった。重量平均粒度は、NICOMPレーザー光散乱装置によって測定して、約１６０ｎｍであることがわかった。
【００８６】
前記ラテックスを貯蔵のためにスプレードライして粉体の形にした。この粉体を水中に分散させ、粒度分析したところ、粒度分布が非常に均一であり、８〜９ミクロンの重量平均粒度を有することがわかった。
【００８７】
例３：大きい非フルオロポリマー粒子：
【００８８】
１．５ミクロン超の重量平均粒度を有する大きい方のポリマー粒子画分として、Arkema社からのポリアミドの微粉末Orgosol（登録商標）を用いた。
【００８９】
例４：コーティングされたＰＥセパレーター：
【００９０】
ＰＥセパレーターをコーティングするために、大きい粒度又は小さい粒度を有する３つの異なるポリマーの組合せを用いる。これらのＰＥセパレーターを用いてバッテリーを作り、サイクル使用可能性試験を行った。電池性能を表１にまとめる。
【００９１】
【表１】
2021501453.tif 000003
【図１】
2021501453.tif 000004
【図２】
2021501453.tif 000005
【図３】
2021501453.tif 000006
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
不均一な表面を有する乾燥コーティング組成物によって直接コーティングされた、電気化学的デバイス用多孔質セパレーターであって、
前記乾燥コーティング組成物が、
ａ）少なくとも２つの異なる重量平均粒度を有する離散ポリマー粒子、及び
ｂ）随意としての電気化学的に安定な無機粒子
を含み、
前記離散ポリマー粒子の小さい方のポリマー粒子画分が１．５ミクロン未満の平均粒度を有し、もう一方の大きい方のポリマー粒子画分が１．５ミクロン超の重量平均粒度を有し、
前記もう一方の大きい方のポリマー粒子及び小さい方のポリマー粒子がそれぞれ独立してフルオロポリマー、ポリアミド、ポリエーテルエーテルケトン、ポリエーテルケトンケトン、ポリエステル及びポリ（メタ）アクリレートより成る群から選択される、前記多孔質セパレーター。
【請求項２】
前記小さい方のポリマー粒子画分が１．０ミクロン未満の平均粒度を有し、前記もう一方の大きい方のポリマー粒子画分が２．０ミクロン超の重量平均粒度を有する、請求項１に記載の多孔質セパレーター。
【請求項３】
１．５ミクロン未満粒子対１．５ミクロン超粒子の比が少なくとも１：１、好ましくは少なくとも２：１、より一層好ましくは少なくとも３：１である、請求項１又は２に記載の多孔質セパレーター。
【請求項４】
前記大きい方のポリマー粒子と小さい方のポリマー粒子とが同じ化学物質又は異なる化学物質である、請求項１〜３のいずれかに記載の多孔質セパレーター。
【請求項５】
前記小さい方のポリマー粒子がポリフッ化ビニリデンのホモポリマー又はコポリマーを含む、請求項１〜４のいずれかに記載の多孔質セパレーター。
【請求項６】
前記大きいポリマー粒子及び前記小さいポリマー粒子の両方がフッ化ビニリデンモノマー単位を少なくとも７０重量％含むポリフッ化ビニリデンホモポリマー又はコポリマーである、請求項１〜５のいずれかに記載の多孔質セパレーター。
【請求項７】
前記小さい粒子が２０ｎｍ〜５００ｎｍ、好ましくは３０ｎｍ〜３００ｎｍの重量平均粒度を有する、請求項１〜６のいずれかに記載の多孔質セパレーター。
【請求項８】
前記大きい粒子が前記小さい方の粒子より低いＴｇを有する、請求項１〜７のいずれかに記載の多孔質セパレーター。
【請求項９】
前記小さい粒子が官能化ポリフッ化ビニリデンを含む、請求項１〜８のいずれかに記載の多孔質セパレーター。
【請求項１０】
前記乾燥コーティング組成物が、大きい粒子を含む表面を０．５〜５０面積％、好ましくは１〜２０面積％、より一層好ましくは１〜１０面積％有する、請求項１〜９のいずれかに記載の多孔質セパレーター。
【請求項１１】
電気化学的に安定な無機粒子がポリマー固体及び無機粒子の合計を基準として５０〜９９重量％存在し、前記無機粒子がＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰｂＭｇ1/3Ｎｂ2/3Ｏ3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物より成る群から選択される、請求項１〜１０のいずれかに記載の多孔質セパレーター。
【請求項１２】
前記乾燥コーティング組成物が０．５〜１５ミクロン、好ましくは１〜８ミクロン、より一層好ましくは２〜４ミクロンの厚さを有する、請求項１〜１１のいずれかに記載の多孔質セパレーター。
【請求項１３】
請求項１〜１２のいずれかに記載の多孔質セパレーターを含むバッテリー、コンデンサ、電気二重層コンデンサ、膜電極組立体（ＭＥＡ）又は燃料電池。
【手続補正２】
【補正対象書類名】明細書
【補正対象項目名】００３０
【補正方法】変更
【補正の内容】
【００３０】
１１．  電気化学的に安定な無機粒子がポリマー固体及び無機粒子の合計を基準として５０〜９９重量％存在し、前記無機粒子がＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰｂＭｇ1/3Ｎｂ2/3Ｏ3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物より成る群から選択される、局面１〜１０のいずれかの多孔質セパレーター。
【手続補正３】
【補正対象書類名】明細書
【補正対象項目名】００３１
【補正方法】変更
【補正の内容】
【００３１】
１２．  前記乾燥コーティング組成物が０．５〜１５ミクロン、好ましくは１〜８ミクロン、より一層好ましくは２〜４ミクロンの厚さを有する、局面１〜１１のいずれかの多孔質セパレーター。
【手続補正４】
【補正対象書類名】明細書
【補正対象項目名】００３２
【補正方法】変更
【補正の内容】
【００３２】
１３．  局面１の多孔質セパレーターを含むバッテリー、コンデンサ、電気二重層コンデンサ、膜電極組立体（ＭＥＡ）又は燃料電池。
【手続補正５】
【補正対象書類名】明細書
【補正対象項目名】００６０
【補正方法】変更
【補正の内容】
【００６０】
前記無機材料は、電気化学的に安定でなければならない（駆動電圧範囲において酸化及び／又は還元を受けない）。さらに、前記無機材料は、高いイオン伝導性を有するのが好ましい。製造されるバッテリーの重量を下げることができるので、高密度の材料より低密度の材料の方が好ましい。誘電率は５以上であるのが好ましい。本発明において有用な無機粒子材料には、限定されるものではないが、ＢａＴｉＯ3、Ｐｂ（Ｚｒ，Ｔｉ）Ｏ3、Ｐｂ1-xＬａxＺｒyＯ3（０＜ｘ＜１、０＜ｙ＜１）、ＰｂＭｇ1/3Ｎｂ2/3Ｏ3、ＰｂＴｉＯ3、ハフニウム（ＨｆＯ、ＨｆＯ2）、ＳｒＴｉＯ3、ＳｎＯ2、ＣｅＯ2、ＭｇＯ、ＮｉＯ、ＣａＯ、ＺｎＯ、Ｙ2Ｏ3、Ａｌ2Ｏ3、ＴｉＯ2、ＳｉＯ2、ＳｉＣ、ＺｒＯ2、ケイ酸ホウ素、ＢａＳＯ4、ナノクレー、セラミック又はそれらの混合物が含まれる。有用な有機ファイバーには、限定されるものではないが、アラミドフィラー及びファイバー、ポリエーテルエーテルケトン及びポリエーテルケトンケトンファイバー、ＰＴＦＥファイバー並びにナノファイバーが含まれる。
【国際調査報告】
2021501453.tif 000007
2021501453.tif 000008